(57)【要約】【課題】制電性、吸水・速乾性、防透性および制菌性の他、肌離れ性、寸法安定性にも優れ、さらには濃色使いが十分可能なポリエステル系経編地を提供する。【解決手段】本発明のポリエステル系経編地は、導電性繊維を０．１〜１０質量％、フルダルポリエステル繊維を４７質量％以上、および横断面に凹部を有する異型断面ポリエステル繊維を１０質量％以上含有し、以下の（Ｉ）〜（ＩＶ）を同時に満足することを特徴とする。（Ｉ）吸水加工および制菌加工がほどこされている。（ＩＩ）目付けが１５０〜２７０ｇ／ｍ２である。（ＩＩＩ）ミドル筬および／またはフロント筬に異型断面ポリエステル繊維を配し、かつミドル筬に前記導電性繊維を等間隔に配して編成されたものである。（ＩＶ）前記導電性繊維を１本／インチ以上の間隔で配している。【選択図】図４
2014034748.tif 000002
【特許請求の範囲】
【請求項１】
導電性繊維を０．１〜１０質量％、フルダルポリエステル繊維を４７質量％以上、および横断面に凹部を有する異型断面ポリエステル繊維を１０質量％以上含有し、以下の（Ｉ）〜（ＩＶ）を同時に満足することを特徴とするポリエステル系経編地。
（Ｉ）吸水加工および制菌加工がほどこされている。
（ＩＩ）目付けが１５０〜２７０ｇ／ｍ２である。
（ＩＩＩ）ミドル筬および／またはフロント筬に前記異型断面ポリエステル繊維を配し、かつミドル筬に前記導電性繊維を等間隔に配して編成されたものである。
（ＩＶ）前記導電性繊維を１本／インチ以上の間隔で配している。
【請求項２】
前記異形断面ポリエステル繊維がフルダルであることを特徴とする請求項１に記載のポリエステル系経編地。
【請求項３】
請求項１または２に記載のポリエステル系経編地を製造するための方法であって、経編地を精練・リラックスした後、長さ方向に−５〜＋１５％の範囲のオーバーフィード率でオーバーフィードを与えながら１６０〜２１０℃の範囲でプレセットし、染色後、長さ方向に−３〜＋５％の範囲のオーバーフィード率でオーバーフィードを与えつつ、巾出し率を０〜＋５％の範囲にして１５０〜１９０℃の範囲でファイナルセットすることを特徴とするポリエステル系経編地の製造方法。
【発明の詳細な説明】
【技術分野】
【０００１】
本発明は、ポリエステル系経編地、およびその製造方法に関する。
【背景技術】
【０００２】
従来から、静電気の発生を抑制できる繊維として、ポリエステル系ポリマーやナイロン系ポリマーなどの繊維形成性ポリマーに導電性物質を練り込み、これらのポリマーを紡糸して得られた繊維が知られている。そして、このような繊維と非導電性の繊維とを交編し制電性経編地としたもの（例えば、特許文献１）や、このような繊維と合成繊維とを合撚し、次いで、これをトリコット有毛布帛の経挿入組織に導入して導電性有毛布帛としたもの（例えば、特許文献２）などが知られている。
【０００３】
しかしながら、特定の用途、例えばオフィスユニフォーム分野、医療ユニフォーム分野、あるいは標準作業服分野といった一般ユニフォーム分野において、特許文献１および２に記載された経編地や布帛を適用する場合、下記（ａ）〜（ｄ）のような問題があった。つまり、（ａ）発汗時の肌の不快感が抑制できないこと、（ｂ）肌の透け感が強いため、例えば白衣や女性向けのユニフォーム分野には適さないこと、（ｃ）制菌性を有していないため、例えば医療ユニフォーム分野には適さないこと、（ｄ）所定の洗浄効果を得る目的でリネン洗濯すると、洗濯条件が過酷であることにより寸法変化が大きくなること、という問題があった。
【０００４】
上記（ａ）〜（ｄ）の問題を解決するため、導電性繊維、セルロース系繊維およびフルダルポリエステル繊維を含有し、吸水加工や制菌加工がほどこされた制電性経編地が提案されている（特許文献３）。特許文献３に記載された経編地は、上記諸問題を解決するものとして、特に一般ユニフォーム分野において好適に使用され得るものである。
【先行技術文献】
【特許文献】
【０００５】
【特許文献１】実開昭５９−７３３８９号公報
【特許文献２】特開昭５９−８８９５６号公報
【特許文献３】特許第４７７３１８１号公報
【発明の概要】
【発明が解決しようとする課題】
【０００６】
ユニフォーム分野の中でも、食品工場や温泉施設など暑熱環境下で着用される衣服に対しては、発汗に伴う蒸れ感を解消する観点から、一般ユニフォーム分野における衣服と比べ、より優れた吸水・速乾性が要求される。この点、特許文献３記載の経編地は、一定水準以上の吸水・速乾性を備えているため、基本的に暑熱環境下においても有用である。
【０００７】
しかしながら、同経編地には、セルロース繊維が相当量で使用されているところ、洗濯後に色落ちしやすいという点から、濃色使いが敬遠される傾向にある。また、セルロース繊維はそれ自体吸水性に優れ、水分を編地内にため込む傾向が強いため、当該経編地にあっては、この点を考慮して速乾性が一応改良されている。しかしながら、吸汗量があまりに多くなると、編地全体として拡散作用、速乾作用が追いつかず、結果、十分な肌離れ性が奏され難い。
【０００８】
以上のように、特許文献３に記載された経編地は、優れた特性を様々有しているものの、改良の余地を残しているのが実情である。
【０００９】
本発明は、前記の問題点を解決しようとするものであり、制電性、吸水・速乾性、防透性および制菌性の他、肌離れ性、寸法安定性にも優れ、さらには濃色使いが十分可能なポリエステル系経編地を得ることを技術的な課題とする。
【課題を解決するための手段】
【００１０】
本発明者は、上記課題を解決するために鋭意検討した結果、本発明に到達した。
すなわち本発明の要旨は、以下の通りである。
（１）導電性繊維を０．１〜１０質量％、フルダルポリエステル繊維を４７質量％以上、および横断面に凹部を有する異型断面ポリエステル繊維を１０質量％以上含有し、以下の（Ｉ）〜（ＩＶ）を同時に満足することを特徴とするポリエステル系経編地。
（Ｉ）吸水加工および制菌加工がほどこされている。
（ＩＩ）目付けが１５０〜２７０ｇ／ｍ２である。
（ＩＩＩ）ミドル筬および／またはフロント筬に前記異型断面ポリエステル繊維を配し、かつミドル筬に前記導電性繊維を等間隔に配して編成されたものである。
（ＩＶ）前記導電性繊維を１本／インチ以上の間隔で配している。
【００１１】
（２）前記異形断面ポリエステル繊維がフルダルであることを特徴とする（１）のポリエステル系経編地。
【００１２】
（３）（１）または（２）のポリエステル系経編地を製造するための方法であって、経編地を精練・リラックスした後、長さ方向に−５〜＋１５％の範囲のオーバーフィード率でオーバーフィードを与えながら１６０〜２１０℃の範囲でプレセットし、染色後、長さ方向に−３〜＋５％の範囲のオーバーフィード率でオーバーフィードを与えつつ、巾出し率を０〜＋５％の範囲にして１５０〜１９０℃の範囲でファイナルセットすることを特徴とするポリエステル系経編地の製造方法。
【発明の効果】
【００１３】
本発明によれば、制電性、吸水・速乾性、防透性および制菌性のいずれにも優れるポリエステル系経編地を提供することができる。特に本発明では、吸水加工されていることに加え、経編地中の特定位置に異型断面ポリエステル繊維が特定量配されているため、優れた肌離れ性を発揮することができる。
【００１４】
また、本発明の方法によれば、一連の染色加工工程（すなわち、精練・リラックス、プレセット、染色およびファイナルセットを、この順に含む工程）のプレセットおよびファイナルセットにおいて、特定の条件を採用することにより、洗濯条件がより過酷であるリネン洗濯に付されても寸法変化の少ないポリエステル系経編地を、安定的に得る方法を提供することができる。
【００１５】
さらに、本発明のポリエステル系経編地には、所定量以上のポリエステル繊維が使用されるため堅牢性が高く、その結果、洗濯後に色落ちし難く、濃色展開が十分可能であるという利点もある。
【図面の簡単な説明】
【００１６】
【図１】本発明にて使用される導電性繊維の一態様の断面図である。
【図２】本発明にて使用される導電性繊維の他の態様の断面図である。
【図３】本発明にて使用される導電性繊維の他の態様の断面図である。
【図４】本発明のポリエステル系経編地に採用され得る編組織の一態様の概略図である。
【図５】本発明のポリエステル系経編地に採用され得る編組織の他の態様の概略図である。
【発明を実施するための形態】
【００１７】
本発明のポリエステル系経編地は、導電性繊維を０．１〜１０質量％、フルダルポリエステル繊維を４７質量％以上、および横断面が凹部を有する異型断面ポリエステル繊維を１０質量％以上含有し、以下の（Ｉ）〜（ＩＶ）を同時に満足することを特徴とするものである。
（Ｉ）吸水加工および制菌加工がほどこされている。
（ＩＩ）目付けが１５０〜２７０ｇ／ｍ２である。
（ＩＩＩ）ミドル筬および／またはフロント筬に前記異型断面ポリエステル繊維を配し、かつミドル筬に前記導電性繊維を等間隔に配して編成されたものである。
（ＩＶ）前記導電性繊維を１本／インチ以上の間隔で配している。
【００１８】
本発明における導電性繊維とは、制電性の発現が期待される繊維、すなわち、表面電気抵抗を下げて静電気の蓄積を抑えることのできる繊維であるか、あるいは静電気を中和、除電又は放電することのできる繊維をいう。このような繊維としては、具体的には、導電性合成繊維、金属繊維、炭素繊維、金属めっき繊維の他、編成後の後加工を通じて制電性が付与される繊維などが使用できる。中でも、価格、用途展開の観点から、導電性合成繊維が好ましく、具体的には、ポリエステル系ポリマーやポリアミド系ポリマーなどの繊維形成性ポリマーに導電性物質を均一分散したもの（つまり、導電性ポリマー）を用いて構成される導電性合成繊維が有用である。
【００１９】
導電性物質としては、例えば、ファーネスブラック、ケッチェンブラック、アセチレンブラック、チャネルブラックなどの導電性カーボンブラック；銀、ニッケル、銅、鉄、錫などの金属単体；硫化銅、硫化亜鉛、ヨウ化銅などの金属化合物などが挙げられる。
【００２０】
上記導電性合成繊維としては、一般に、導電性ポリマーと繊維形成性ポリマーとを複合紡糸して得られる繊維が好ましい。ここで、導電性合成繊維中の導電性ポリマーの含有量、または導電性ポリマーの含有形態などは特に限定されない。また、導電性合成繊維の横断面形状なども特に限定されないが、実用上の点で丸断面のものが好ましい。具体的には、図１〜３で例示するような横断面形状をなすものが好ましい。
【００２１】
図１〜３で例示される導電性合成繊維は、いずれも導電性ポリマー１を導電層、繊維形成性ポリマー２をベース層とするものである。図１および２は導電性ポリマー１が繊維表面に露出した形状を、図３は導電性ポリマー１が繊維表面に露出しない形状をそれぞれ例示するものである。
【００２２】
なお、図１では、三箇所の導電層が繊維断面において各々分離して配されていることから、このような横断面形状を三点分離型と称すことがある。一方、図２では、各導電層が互いに連接していることから、このような横断面形状を三点連接型と称すことがある。
【００２３】
本発明において、導電性繊維の電気抵抗値としては、１０５〜１０９Ω／ｃｍであることが好ましい。該電気抵抗値が１０５Ω／ｃｍ未満であるものは、入手しにくく実用的でない場合がある。一方、１０９Ω／ｃｍを超えるものは、十分な制電性を発現することができない場合がある。
【００２４】
本発明のポリエステル系経編地においては、上記のような導電性繊維が所定の割合で含有されている。そのため、摩擦などによって発生する静電気を、該経編地から効率よく放出することができる。この結果、得られるポリエステル系経編地においては静電気が蓄積され難く、制電性に優れるという効果が奏される。
【００２５】
本発明のポリエステル系経編地においては、このような導電性繊維を０．１〜１０質量％含有することが必要であり、０．５〜４質量％含有することが好ましい。導電性繊維の含有量が０．１質量％未満であると、得られるポリエステル系経編地においては制電性を発現することができない。一方、１０質量％を超えると、コストなどの観点から好ましくない。
【００２６】
なお、本発明では、導電性繊維を単独かつ直接的に使用して（つまり、予め導電性繊維を他の繊維と組み合わせることなく使用して）、経編地内に含有させてもよい。しかしながら、導電性繊維は一般に強度に劣るため、単独かつ直接的に後述する経編機械へ供されると、編成時に繊維が毛羽立つことがある。このため、導電性繊維を用いる際は、一旦他の繊維と混紡、混繊あるいは合撚するなどしたうえで使用することが好ましい。
【００２７】
導電性繊維は市販品を好適に使用することができる。例えば、ユニチカトレーディング社製「メガーナ」、ＫＢセーレン社製「ベルトロン」、東レ社製「ルアナ」などを入手することができる。
【００２８】
本発明のポリエステル系経編地は、ミドル筬に導電性繊維を等間隔に配して編成されたものであることが必要である。これにより、該経編地全体に渡って制電性が均一に発現しやすくなる。さらに、本発明のポリエステル系経編地では、導電性繊維を１本／インチ以上の間隔で配している必要があり、１〜４本／インチの間隔で配していることが好ましく、等間隔で配することが特に好ましい。該経編地内における導電性繊維をこの範囲の間隔で配することにより、得られる経編地を制電性に優れたものとすることができる。なお、４本／インチを超える等間隔で導電性繊維を配しても、得られるポリエステル系経編地への制電性が低下することはないものの、該経編地の製造コストが上がる傾向にあり、好ましくない。
【００２９】
本発明のポリエステル系経編地は、上述のように導電性繊維を含有するものであるため、制電性に優れるものである。本発明において、制電性の指標としては、ＪＩＳ  Ｔ８１１８に従って測定される帯電電荷密度が、７μＣ／ｍ２以下の範囲を満足することが好ましい。帯電電荷密度が上記範囲を満足することで、本発明のポリエステル系経編地を衣服とした場合に、着用中の静電気の発生が抑制され、冬場などの低湿度で静電気の発生しやすい環境下においても快適に着用することができる。
【００３０】
フルダルポリエステル繊維および後述の異形断面ポリエステル繊維を構成するポリエステルとしては、共に、テレフタル酸などのジカルボン酸成分と、エチレングリコール、トリメチレングリコール、ブチレングリコールなどのグリコール成分とを重縮合することにより得られるポリエステルが好適である。ポリエステル中には、必要に応じてアジピン酸、イソフタル酸、スルホン酸金属塩含有イソフタル酸などを共重合させてもよい。
【００３１】
また、フルダルポリエステル繊維および後述の異形断面ポリエステル繊維は、単一成分からなるものでもよいし、断面がサイドバイサイド型や芯鞘型などの形状をなす複数種のポリエステルからなるものであってもよい。また、これらの繊維には、本発明の効果を損なわない限りにおいて、ポリエステル以外の成分が含まれていてもよい。
【００３２】
フルダルポリエステル繊維および後述の異型断面ポリエステル繊維のトータル繊度としては、５０〜２００ｄｔｅｘであることが好ましい。また、これらの繊維は、生糸（フラットヤーン）、あるいは加工糸のいずれでもよい。なかでも、これらの繊維を、仮撚加工糸として用いると、ポリエステル系経編地とした際にボリューム感とストレッチ感とを付与することができる。
【００３３】
異型断面ポリエステル繊維について以下に述べる。本発明のポリエステル系経編地においては、異型断面ポリエステル繊維が含有されることにより、繊維間空隙においていわゆる毛細管現象が促進され、汗などの水分の拡散性に優れるものとなる。その結果、吸水・速乾性が促進されると共に蒸れ感が軽減され、後述の吸水加工と相まって、はりつき感、ベタツキ感を感じ難い（つまり、肌離れ性が良い）経編地を得ることができる。
【００３４】
本発明において、異型断面ポリエステル繊維とは、横断面に凹部を有するポリエステル繊維をいう。異型断面ポリエステル繊維における具体的な横断面形状としては、Ｌ型、Ｔ型、Ｗ型、Ｖ型、Ｍ型、Ｘ型、Ｙ型、十字型、矢印型、八葉型、ドッグボーン型などの多角形型、さらには各種不定化型などが例示できる。
【００３５】
さらに、異型断面ポリエステル繊維においては、毛細管現象をより効果的に発現させ、吸水・速乾性ひいては肌離れ性をより向上させるために、角度のあるスリットや微細孔などが設けられていてもよい。
【００３６】
本発明のポリエステル系経編地は、異型断面ポリエステル繊維を１０質量％以上含有することが必要であり、２０質量％以上含有することが好ましい。異型断面ポリエステル繊維の含有量が１０質量％未満であると、得られるポリエステル系経編地が、吸水・速乾性および肌離れ性に劣るものとなる。
【００３７】
さらに、本発明のポリエステル系経編地は、経編機械を用いて編成されたものであるが、この際、異型断面ポリエステル繊維が、ミドル筬および／またはフロント筬に筬入れされる必要がある。これにより、異型断面ポリエステル繊維が、得られる経編地の裏面、すなわち衣服としたときの肌に接触する側に多く配されることとなる。その結果、異型断面ポリエステル繊維による毛細管現象がより効率よく発現し、得られる経編地の吸水・速乾性がより優れたものとなる。加えて、異型断面ポリエステル繊維は、通常の丸断面ポリエステル繊維と比較すると、外力により長手方向に裂けやすく、結果として編地品位の低下を誘発することがあるところ、本発明においては、外力を受ける機会の少ない経編地の裏面に異型断面ポリエステルが配置されることで、編地品位の低下を未然に抑えることもできる。
【００３８】
フルダルポリエステル繊維とは、酸化チタンを１．０質量％以上含有するポリエステル繊維のことであり、例えば、紡糸時、酸化チタンをポリエステルポリマーに練り込むことにより得られるものである。ポリエステル繊維における酸化チタンの練り込み形態としては、特に限定されるものでなく、ポリエステル繊維の内部に酸化チタンを全分散させるものでもよいし、紡糸時、仮撚時および編成時などにガイドローラが損傷するのを防止する観点から、繊維横断面を芯鞘構造としたうえで芯部に酸化チタンを練り込むものでもよい。
【００３９】
本発明のポリエステル系経編地においては、このようなフルダルポリエステル繊維を含有することで透け感を抑制し得るものとなり、透け感の発現が問題となるような用途（例えば、白衣や女性向けユニフォームなどの用途）においても好適に用いられる。
【００４０】
なお、本発明においては、異形断面ポリエステル繊維も同じく、フルダルであることが好ましい。これにより、得られるポリエステル系経編地がいっそう防透性に優れるものとなる。
【００４１】
本発明のポリエステル系経編地においては、フルダルポリエステル繊維の含有量が４７質量％以上であることが必要であり、７０質量％以上であることが好ましい。フルダルポリエステル繊維の含有量が４７質量％未満であると、得られるポリエステル系経編地の透け感が増すという問題がある。
【００４２】
本発明のポリエステル系経編地には、上記のようなフルダルポリエステル繊維および異型断面ポリエステル繊維が各々特定の割合で含有されており、結果として、経編地中にポリエステル繊維が多く含まれることになる。このため、リネン洗濯など条件の厳しい洗濯処理がほどこされた場合であっても色落ちがし難く、濃色展開が十分に可能なものとなる。
【００４３】
なお、本発明のポリエステル系経編地においては、本発明の効果を損なわない範囲において、セルロース系繊維が含有されていてもよい。ただ、セルロース系繊維を使用すると、該経編地の吸水性や肌触りがより向上する一方、洗濯を通じて該経編地が退色しやすくなることがある。したがって、得られるポリエステル系経編地の裏面（すなわち、衣服としたときの肌側に接触する面）にセルロース系繊維が配されるよう、編成時、ミドル筬および／またはフロント筬に当該繊維を筬入れするのが好ましい。
【００４４】
本発明のポリエステル系経編地において、上記セルロース系繊維の含有量は２０質量％以下であることが好ましい。その理由は以下の通りである。セルロース系繊維はそれ自体吸水性に優れるものであるから、セルロース系繊維を多く使用すると、その分、水分を経編地内にため込みやすくなる。そうすると、吸汗量が過度に増えた場合、経編地全体として拡散作用、速乾作用が追いつかなくなる傾向にあり、肌離れ性が奏され難くなる。加えて、経編地においてセルロース系繊維の含有量を増やすことは、濃色展開する上で不利となることがある。このような点から、セルロース系繊維の含有量としては、２０質量％以下が好ましいといえる。
【００４５】
セルロース系繊維としては、例えば、綿、麻、竹繊維、ビスコースレーヨン、キュプラ、溶剤紡糸系セルロース繊維などが挙げられる。セルロース系繊維の形状としては、ステープル、フィラメントのいずれの形状であってもよい。これらの繊維は単独で用いられてもよい。あるいは、本発明の効果を損なわない範囲で、他の繊維と混紡、混繊、合撚又は交編などされて用いられてもよい。
【００４６】
また、セルロース系繊維としては、例えば、市販の３０番手単糸や４０番手単糸のものをそのまま使用してもよいが、操業性が向上する観点から、双糸にしたものや各種フィラメントと合撚したもの、もしくは各種フィラメントでカバリングしたものを用いてもよい。
【００４７】
経編地とは、トリコット機やラッセル機などの経編機械で編成される布帛である。経編機械における針密度としては、２０〜３２本／インチであることが好ましく、２８〜３２本／インチであることがより好ましい。針密度が２０本／インチ未満であると、密度が粗くなり、得られる経編地の防透性や強度が低下する傾向にある。一方、針密度が３２本／インチを超えると、風合いが硬くなる傾向にある。また、経編機械の筬数としては、２〜４枚であることが好ましい。
【００４８】
本発明のポリエステル系経編地に採用され得る組織としては、例えば、図４や図５に示されるような、ニット組織と挿入組織とが組み合わせられた組織などが挙げられる。なお、ニット組織とはループを有する組織であり、挿入組織とはループを有しない組織である。
【００４９】
図４においては、（ａ）はフロント筬により１−２／１−０で編まれた部位を示している。（ｂ）はミドル筬により０−０／１−１で編まれた部位を示している。（ｃ）はバック筬により２−３／１−０で編まれた部位を示している。図５においては、（ｄ）はフロント筬により１−０／１−２で編まれた部位を示している。（ｅ）はミドル筬により０−０／２−２で編まれた部位を示している。（ｆ）はバック筬により３−４／１−０で編まれた部位を示している。
【００５０】
つまり、図４および図５においては、ミドル筬が挿入組織を編成しており、フロント筬およびバック筬がニット組織を編成している。そして、ミドル筬によって形成される部位は、フロント筬がニット組織を編成することにより保持される。これにより、得られるポリエステル系経編地は安定なものとなる。
【００５１】
本発明のポリエステル系経編地においては、より優れた制電性を発現させる観点から、導電性繊維どうしが交差するような編組織を採用することが有効である。
【００５２】
さらに、本発明のポリエステル系経編地に採用され得る組織として、表面変化に富むもの、または、ストライプのようなデザイン性に富むものを採用する場合には、筬数を増やすことも可能である。この場合、全てのガイドに筬入れしてもよいが、必要に応じて空ガイドを設けてもよい。例えば、１本おきに筬入れしたり、ランダムに筬入れしたりする手法が有効である。
【００５３】
本発明のポリエステル系経編地は、吸水性を付与する目的で、吸水加工されている必要がある。吸水加工とは、経編地に親水性ポリマーを付与する加工をいう。吸水加工により吸水性が付与されると、防汚性も向上するという副次的な効果も奏される。
【００５４】
親水性ポリマーとしては、例えば、水溶性シリコン系樹脂、水溶性ポリエステル系樹脂などが挙げられる。水溶性シリコン系樹脂としては、シリコン構造中にポリエーテル鎖を含有する化合物などが例示でき、具体的にはポリエーテル変性シリコンなどが挙げられる。水溶性ポリエステル系樹脂としては、例えば、ジカルボン酸とエチレングリコール等のジオールとをエステル化反応させてポリエステルを得る際に、水溶性基を導入したり、ポリエチレングリコール鎖の長いジオールを共重合させたりした樹脂が例示できる。本発明では、親水性ポリマーとしては、コスト面に加え、洗濯を繰り返した後でも所定の吸水性および防汚性を維持させる観点から、水溶性ポリエステル系樹脂が好適である。
【００５５】
親水性ポリマーを経編地に付与する方法としては、特に限定されるものでないが、例えば、液流染色機などを用いて、浴中で経編地に親水性ポリマーを付与する吸尽法、経編地を親水性ポリマー含有液に浸漬し、マングルで絞った後、乾燥、熱処理する連続法などが挙げられる。本発明では、これらの方法を単独で利用してもよいし、適宜組み合わせて利用してもよい。
【００５６】
吸尽法を用いて経編地を吸水加工する場合、その条件としては、６０〜１４０℃の温度で１５〜６０分間処理することが好ましい。なかでも、１００℃以上の温度で３０分程度処理すると、洗濯を繰り返した後でも所定の吸水性、防汚性が維持されやすく、好ましい。
【００５７】
吸尽法を用いて経編地を吸水加工する場合、親水性ポリマー（固形分）の使用量としては、０．１〜５ｏｍｆであることが好ましく、０．２〜２ｏｍｆであることがより好ましい。親水性ポリマーの使用量が０．１ｏｍｆ未満であると、得られるポリエステル系経編地は吸水性や防汚性に劣る場合がある。一方、５質量％を超えると、堅牢性が低下したり、コスト面において不利になったりする場合がある。
【００５８】
一方、連続法を用いて経編地を吸水加工する場合、親水性ポリマー含有液としては、同ポリマーを効率よく経編地に付着させ、吸水性および防汚性をより向上させる観点から、同ポリマーを１〜７質量％の割合で含有するものを使用することが好ましい。
【００５９】
連続法における乾燥温度としては、経編地が乾燥する温度であれば、特に限定されない。また、連続法における熱処理としては、例えば、１３０℃〜２００℃の温度で３０〜１２０秒間処理すればよい。なかでも、１７０〜２００℃の温度で３０〜６０秒間熱処理すると、洗濯を繰り返した後でも所望の吸水性および防汚性が維持されやすく、好ましい。なお、乾燥と熱処理を同時におこなっても構わない。
【００６０】
また、本発明では、工程簡略化の観点から、吸水加工は、経編地の染色処理と同時に行うことが好ましい。さらにまた、経編地を吸水加工する際は、目的に応じて風合い調整剤や触媒などの添加剤を併用してもよい。
【００６１】
上述のように、本発明のポリエステル系経編地は、制菌加工されている必要がある。制菌加工とは、経編地に抗菌剤を付与する加工をいう。
【００６２】
抗菌剤としては、無機系抗菌剤の他、有機ピリジン系化合物、第４級アンモニウム塩系化合物などの有機系抗菌剤などが使用できる。なかでも、制菌性に優れる観点から、有機ピリジン系化合物が好ましく用いられる。
【００６３】
有機ピリジン系化合物としては、２−ピリジルチオール−１−オキシド亜鉛、２−クロロ−４−トリクロロメチル−６−（２−フリルメトキシ）ピリジン、２−クロロ−４−トリクロロメチル−６−メトキシピリジン、２−クロロ−６トリクロロメチルピリジン、ジ（４−クロロフェニル）ピリジルメタノール、２，３，５，−トリクロロ−４−（ｎ−プロピルスルフォニル）ピリジン、２−ピリンジンチオール−１−オキシドナトリウム、１,４−（１−ジヨードメチルスルフォニル）ベンゼン、１０,１０’−オキシビスフェノキシアルシン、６−（２−チオフェンカルボニル）−１Ｈ−２−ベンズイミダゾールカルバニン酸メチル、５−クロロ−２メチル−４−イソチアゾリン−３−オンなどが挙げられる。
【００６４】
経編地を制菌加工する方法としては、上述の親水性ポリマーを付与させる方法と同様に、吸尽法や連続法などが採用できる。また、制菌加工も吸水加工と同様に、染色処理と同時に行うことが好ましい。
【００６５】
なお、吸尽法の場合、抗菌剤（固形分）の使用量としては、０．０１〜１０ｏｍｆであることが好ましく、０．０５〜５ｏｍｆであることがより好ましい。抗菌剤の使用量が０．０１ｏｍｆ未満であると、制菌性を発現させることができない場合がある。一方、１０ｏｍｆを超えると、コスト的に不利となる場合がある。
【００６６】
本発明のポリエステル系経編地は、特定量のフルダルポリエステル繊維を含有しているため、防透性に優れるものである。より具体的には、本発明のポリエステル系経編地は、分光光度計による紫外域（２８０〜４００ｎｍ）における平均透過率が１５％以下であることを満足し、且つ可視光域（４００〜７８０ｎｍ）における平均透過率が３０％以下であることを満足することが好ましい。平均透過率が上記のような範囲を満足しないと、得られるポリエステル系経編地において所望の防透性が達成されず、例えば白衣や女性用衣料などの用途に適さない場合がある。
【００６７】
この点から、本発明のポリエステル系経編地においては、上記の平均透過率を満足させるために、上述のように、フルダルポリエステル繊維を４７質量％以上含有させることが必要であり、７０質量％以上含有させることが好ましいのである。
【００６８】
本発明のポリエステル系経編地は、該経編地中の特定部位において特定量の異型断面ポリエステル繊維を含有し、さらに親水性ポリマーによる吸水加工がほどこされていることにより、優れた肌離れ性を発揮する。
【００６９】
より具体的には、本発明のポリエステル系経編地においては、吸水性の指標として、ＪＩＳ  Ｌ１９０６（滴下法）に従って測定される、該経編地の裏面（つまり、衣服とされた際の肌側の面）の吸水時間が、１０秒以下であることが好ましく、５秒以下であることがより好ましい。また、速乾性の指標として、同法にしたがって測定された拡散乾燥速度による残留水分率が１０％に至るまでの時間が、４５分以内であることが好ましい。さらに、密着性の指標として、同法の密着性評価における密着力が２０ｇｆ以下であることが好ましい。
【００７０】
吸水時間および乾燥速度が早く、かつ肌への密着力が小さいほど、肌の水分を速やかに吸収、拡散することができるため、衣服とした場合に、発汗に起因するベタツキ感およびはりつき感などを抑えることができ、すなわち、優れた肌離れ性が発揮される点で好ましい。この結果、多量の発汗時においても快適に使用できるという効果が期待される。逆に、吸水時間、拡散乾燥速度および密着性のいずれかが、上記の評価における範囲を満足しない場合、得られるポリエステル系経編地において、肌に残留した水分により、ベタツキ感およびはりつき感などを感じ易くなり、結果、該経編地を食品工場や温泉施設など暑熱環境下で着用される衣服に適用し難くなることがある。
【００７１】
ここで、拡散乾燥速度の測定方法は、以下のようなものである。つまり、ガラス板上に蒸留水０．２ｍｌを滴下し、その上に、試料として１０ｃｍ×１０ｃｍのサイズに切り出した経編地を置く。そして、これらのガラス板、蒸留水、および試料の質量の合計を経時的に測定し、以下の式にしたがって、残留水分率（％）を算出する。
残留水分率（％）＝［（一定時間経過後のガラス板、蒸留水、および試料の質量の合計）／（測定開始時のガラス板、蒸留水、および試料の質量の合計）］×１００
本発明では、この残留水分率が１０％に至るまでの時間を測定し、この時間により乾燥速度を評価する。
【００７２】
肌への密着性に関する密着力は、以下のようにして測定される。すなわち、まずポリエステル系経編地の裏側に対して１ｍｌの蒸留水を付与する。次いで、簡易圧縮試験機（カトーテック社製、「ＫＥＳ−Ｇ５」）を使用し、直径が３６ｍｍであるゴム板を取り付けた圧縮子で５０ｇ／ｃｍ２の圧力で圧縮した後、ゴム板から該経編地を引き剥がす際の力（密着力）を測定する。ここでは、ゴム板を肌に見立てている。
【００７３】
また、本発明のポリエステル系経編地は、目付けが１５０〜２７０ｇ／ｍ２の範囲にあることが必要であり、１９０〜２４０ｇ／ｍ２の範囲にあることが好ましい。目付けが１５０ｇ／ｍ２未満になると防透性に劣るものとなる。一方、２７０ｇ／ｍ２を超えると、防透性には優れるものの、軽量感ある経編地、ひいては衣料が得難い点で好ましくない。
【００７４】
上述のような本発明のポリエステル系経編地を製造する方法について、以下、一例を述べる。
本発明のポリエステル系経編地は、経編機械を用いて生機を作製した後、生機を特定条件で後加工することにより得ることができる。この場合、後加工としては、生機を精練・リラックスした後、プレセット、染色およびファイナルセットをほどこすという一連の染色工程を経る方法が好適である。この工程をおこなうための加工方式としては、連続方式、バッチ方式のいずれもが採用できる。また、上記した吸水加工および制菌加工は、この一連の染色工程中の任意の段階に組み込めばよく、当該２加工の順序としても何ら限定されるものでない。通常は、品質向上の観点から、一連の染色工程中の染色処理と同時にこれらの加工を行うことが好ましい。
【００７５】
生機を精練・リラックス処理するための装置としては、公知の装置が使用できる。このとき、精練・リラックス処理の際に使用される薬剤としても、公知な薬剤が使用できる。精練・リラックス処理条件としては、例えば、１００℃〜１３５℃の温度下で１０〜４５分間処理する条件が採用できる。なお、経編地にかさ高性を付与したい場合は、１２０℃以上の温度で３０分程度処理するのがよい。
【００７６】
精練・リラックス処理後は、経編地をプレセットする。経編地をプレセットするための装置としては、一般にピンテンターが使用できる。本発明では、−５〜＋１５％の範囲のオーバーフィード率で長さ方向にオーバーフィードを与えながら経編地をプレセットすることが好ましく、これにより、ふくらみ感並びに寸法安定性の向上が期待できるようになる。
【００７７】
ここで、オーバーフィード率は、下記式により算出される。
オーバーフィード率（％）＝｛［（ヒートセット後の緯密度（コース）−ヒートセット前の緯密度（コース）］／［ヒートセット前の緯密度（コース）］｝×１００
【００７８】
また、プレセットの温度としては、１６０〜２１０℃の範囲が好ましい。プレセット温度が１６０℃未満になると、ポリエステル繊維に対するセット性が低下することに伴い、得られるポリエステル系経編地において寸法安定性が低下する傾向にある。一方、２１０℃を超えると、該経編地の風合いが硬くなったり、黄変したりすることがある。加えて、２１０℃を超える温度とすることは、コストの点からも好ましくない。なお、プレセット温度は、１９０℃〜２１０℃であることがより好ましい。さらに、プレセットの時間としては、セット性の観点から、４５秒以上であることが好ましい。このように、本発明では、経編地を特定条件でプレセットすることにより、優れた寸法安定性を得ることができる。
【００７９】
プレセット後は、経編地を染色処理に付する。染色に用いる染料としては、経編地を構成する繊維素材に応じて最適なものを選択すればよい。また、染色時に併用する各種添加剤についても同様に最適なものを適宜選択すればよい。染色条件については、繊維素材、染料、添加剤の組成に応じて適宜決定すればよい。
【００８０】
染色後は、経編地をファイナルセットする。経編地をファイナルセットするための装置としては、プレセットのときと同様、ピンテンターが使用できる。本発明では、−３〜＋５％の範囲のオーバーフィード率で長さ方向にオーバーフィードを与えると共に、巾出し率を０〜＋５％の範囲にしながら経編地をファイナルセットすることが好ましく、これにより、寸法安定性の向上が期待できるようになる。
【００８１】
ここで、巾出し率は、下記式により算出される。
巾出し率（％）＝｛［（ファイナルセット後の巾）―（ファイナルセット前の巾）］／ファイナルセット前の巾）｝×１００
【００８２】
また、ファイナルセットの温度としては、１５０〜１９０℃の範囲が好ましい。ファイナルセットの温度を１５０℃以上とすることで、得られるポリエステル系経編地の巾方向および長さ方向のいずれにおいても、寸法変化を抑えることができる。一方、１９０℃以下とすることで、経編地表面に染料がブリードするのを抑えることもでき、堅牢性の向上が期待できる。
【００８３】
経編地をファイナルセットする際には、風合い調整のために、柔軟剤、硬味剤、一次帯電防止剤、可縫性向上剤などの各種の添加剤を併用してもよい。より具体的には、これら添加剤に経編地を浸漬し、次いで脱水した後ファイナルセットを実施しても構わない。
【００８４】
本発明のポリエステル系経編地の製造方法では、このように、経編地を特定条件でプレセット及びファイナルセットすることにより、得られる経編地の寸法安定性を向上させることができる。寸法安定性の指標としては、ＪＩＳ  Ｌ１０９６  Ｆ−３法（高温ワッシャー法）に従って１０回洗濯し、次いでタンブル乾燥した後における寸法変化率が、３％未満の範囲を満足することが好ましい。上記の寸法変化率が３％以上となると、リネン洗濯時、経編地が大きく寸法変化することがある。
【実施例】
【００８５】
以下、本発明を実施例により、さらに具体的に説明する。本発明はこれらの実施例により限定されるものではない。
【００８６】
本発明の各種評価は、以下の方法によりおこなった。
（１）平均透過率（防透性）
分光光度計（島津製作所社製、「ＵＶ−３１００ＰＣ」）を用い、紫外域（２８０〜４００ｎｍ）および可視光域（４００〜７８０ｎｍ）における経編地の平均透過率を測定し、防透性を評価した。
【００８７】
（２）防汚性
廃エンジンオイルを経編地における生地表面に０．０４ｍＬ滴下し、３０分間放置した。そして、この経編地をＪＩＳ  Ｌ１０９６  Ｆ−３法に従って１回洗濯し、乾燥させた後、ＪＩＳ  Ｌ０８０５に基づく汚染用グレースケールを用い、防汚性を評価した。
【００８８】
（３）吸水性
既述の方法により評価した。
【００８９】
（４）拡散乾燥速度（速乾性）
既述の方法により評価した。
【００９０】
（５）密着性
既述の方法により評価した。
【００９１】
（６）制電性
既述の方法により評価した。なお、帯電電荷密度を測定する際には、摩擦布として、アクリル製布およびナイロン製布の２種類を用いた。
【００９２】
（７）寸法変化率（寸法安定性）
既述の方法により評価した。
【００９３】
（８）制菌性
ＪＡＦＥＴ統一試験法に従って、洗濯前および工業洗濯５０回後の殺菌活性値を測定した。なお、菌種として、黄色ぶどう球菌（ＡＴＣＣ６５３８Ｐ）、肺炎かん菌（ＡＴＣＣ４５３２）およびＭＲＳＡ菌（２Ｄ１６７７）の３種を用いた。
【００９４】
（９）汗堅牢度（堅牢性）
ＪＩＳ  Ｌ０８４８  Ａ法に従って、酸性人工汗およびアルカリ性人工汗の２種類の人工汗に対する染色堅牢度を評価した。評価に際し、変退色用グレースケールおよび汚染用グレースケールを用いた。
【００９５】
（実施例１）
カールマイヤー社製の経編機械を使用し、針密度２８本／インチ、筬数３にて、下記表１に示す設計で生機を編成した。この生機においては、密度は５０コース／インチおよび３０ウェール／インチであり、巾が２００ｃｍであり、導電性繊維を含有する合撚糸が１．０６本／インチの等間隔で配されていた。また、生機中、フルダルポリエステル繊維の含有量は６０質量％であり、異型断面ポリエステル繊維の含有量は３９質量％であり、導電性繊維の含有量は１質量％であった。生機の目付けは１７８ｇ／ｍ２であった。さらに、１レピートあたりの筬入れ配列を下記表２に示す。
【００９６】
【表１】
2014034748.tif 000003
【００９７】
【表２】
2014034748.tif 000004
【００９８】
表２において、○、◎および△は、それぞれ以下のものを示す。
○：酸化チタンの含有量が２．０質量％であるフルダルポリエステル繊維（仮撚加工糸、繊度８４ｄｔｅｘ７２ｆ）
◎：ユニチカトレーディング社製「メガーナＥ７」（導電性繊維）（繊度２８ｄｔｅｘ２ｆ）と上記フルダルポリエステル繊維（仮撚加工糸、繊度８４ｄｔｅｘ７２ｆ）とを３００Ｔ／Ｍで合撚したもの
△：酸化チタンの含有量が０．２質量％であって、横断面が十字形状の異形断面ポリエステル繊維（セミダル、仮撚加工糸、繊度８４ｄｔｅｘ４８ｆ）
【００９９】
界面活性剤２ｇ／ｌ、および重曹２ｇ／ｌを含有する浴（浴比１：１０）に得られた生機を投入し、１３０℃の温度で１５分間精練・リラックスした。精練・リラックス後の経編地の性量は、巾１４０ｃｍ、密度５２コース／インチであった。
【０１００】
次に、ピンテンターを使用し、長さ方向に１．９％のオーバーフィード率でオーバーフィードを与えながら、２００℃の温度で９０秒間、経編地をプレセットした。プレセットした結果、経編地の性量は、巾１５５ｃｍ、密度５３コース／インチとなった。
【０１０１】
その後、下記処方１で示される浴に上記経編地を投入し、温度１３５℃、時間４５分、ｐＨ５〜６、浴比１：１０の条件で、染色と同時に吸水加工および制菌加工を行った。次いで、下記処方２で示される浴に上記加工後の経編地を投入し、温度８０℃、時間２０分、浴比１：１０の条件で、還元洗浄をおこなった。そして、湯洗い、水洗および乾燥をおこなった。このような加工がほどこされた経編地は発色性に優れ、深みのある色合いが発現されていた。
【０１０２】
＜処方１＞
分散染料（ダイスタージャパン社製「Ｄａｉｎｉｘ  Ｎａｖｙ  ＢＧ−ＳＥ」          ５％ｏｍｆ
酢酸ナトリウム                                                １ｇ／ｌ
非イオン系界面活性剤                                          １ｇ／ｌ
親水性ポリマー（水溶性ポリエステル系樹脂、高松油脂社製「ＳＲ１０００」）                                                        （固形分換算）０．６％ｏｍｆ
抗菌剤（有機ピリジン系化合物、大阪化成社製「マルカサイドＹＰ−ＤＰ」）                                                          （固形分換算）０．６％ｏｍｆ
【０１０３】
＜処方２＞
洗浄剤（日華化学社製「サンモールＭＣ２０００」）            ２ｇ／ｌ
酢酸（氷酢酸）                                              ０．７ｇ／ｌ
非イオン系界面活性剤                                        １ｇ／ｌ
【０１０４】
上記加工後の経編地の性量は、巾１５０ｃｍ、密度５５コース／インチであった。そして、ピンテンターを使用し、長さ方向に３．６％のオーバーフィード率でオーバーフィードを与えると共に、巾出し率を４．７％にしながら、１７５℃の温度で９０秒間、経編地をファイナルセットし、ポリエステル系経編地を得た。得られた経編地の性量は、巾１５７ｃｍ、密度５７コース／インチであった。また、目付けは２３２ｇ／ｍ２であり、導電性繊維は１.３本／インチの等間隔で配されていた。
【０１０５】
（実施例２）
カールマイヤー社製の経編機械を使用し、針密度３２本／インチ、筬数３にて、下記表３に示す設計で生機を編成した。この生機においては、密度が６０コース／インチおよび３６ウェール／インチであり、巾が２１０ｃｍであり、導電性繊維を含有する合撚糸が１．１本／インチの等間隔で配されていた。また、生機中、フルダルポリエステル繊維の含有量は４７．１質量％であり、異型断面フルダルポリエステル繊維の含有量は５１．９質量％であり、導電性繊維の含有量は１質量％であった。生機の目付けは１５８ｇ／ｍ２であった。さらに、１レピートあたりの筬入れ配列を下記表４に示す。
【０１０６】
【表３】
2014034748.tif 000005
【０１０７】
【表４】
2014034748.tif 000006
【０１０８】
表４において、○、◎および●は、それぞれ以下のものを示す。
○：酸化チタンの含有量が２．０質量％であるフルダルポリエステル繊維（仮撚加工糸、繊度８４ｄｔｅｘ７２ｆ）
◎：ユニチカトレーディング社製「メガーナＥ７」（導電性繊維）（繊度２８ｄｔｅｘ２ｆ）と上記フルダルポリエステル繊維（仮撚加工糸、繊度８４ｄｔｅｘ７２ｆ）とを３００Ｔ／Ｍで合撚したもの
●：酸化チタンの含有量が２．０質量％であって、横断面が十字形状の異型断面ポリエステル繊維（フルダル、仮撚加工糸、繊度８４ｄｔｅｘ７２ｆ）
【０１０９】
実施例１の場合と同条件で生機を精練・リラックスした後、オーバーフィード率を４．８％に設定して経編地をプレセットした。そして、実施例１の場合と同条件で経編地を染色、吸水加工および制菌加工し、さらに還元洗浄した後、オーバーフィード率を−１．５％および巾出し率を３．１％にそれぞれ設定して経編地をファイナルセットし、ポリエステル系経編地を得た。得られた経編地の目付は２３０ｇ／ｍ２であり、導電性繊維は１．４本／インチの等間隔で配されていた。
実施例２における各工程通過直後の経編地の性量を下記表５に示す。
【０１１０】
【表５】
2014034748.tif 000007
【０１１１】
（比較例１、２）
フルダルポリエステル繊維に代えて、酸化チタンの含有量が０．２質量％であるセミダルポリエステル繊維（仮撚加工糸、繊度８４ｄｔｅｘ７２ｆ）を用いた以外は、実施例１と同様に行って比較例１にかかるポリエステル系経編地を、同じく実施例２と同様に行って比較例２にかかるポリエステル系経編地を各々作製した。
【０１１２】
（比較例３、４）
＜処方１＞中の親水性ポリマーおよび抗菌剤を省いた以外は、実施例１と同様に行って比較例３にかかるポリエステル系経編地を、同じく実施例２と同様に行って比較例４にかかるポリエステル系経編地を各々作製した。
【０１１３】
（比較例５、６）
異型断面ポリエステル繊維の横断面形状を、十字形状ではなく、仮撚したときの形状歪みのみで実質的に丸断面に近い形状のものとした以外は、実施例１と同様に行って比較例５にかかるポリエステル系経編地を、同じく実施例２と同様に行って比較例６にかかるポリエステル系経編地を各々作製した。
【０１１４】
（比較例７、８）
導電性繊維を省いた以外は、実施例１と同様に行って比較例７にかかるポリエステル系経編地を、同じく実施例２と同様に行って比較例８にかかるポリエステル系経編地を各々作製した。
【０１１５】
（参考例１）
ファイナルセット時のオーバーフィード率を−９．１％、巾出し率を１０％にそれぞれ変更した以外は、実施例１と同様に行ってポリエステル系経編地を作製した。得られた経編地の性量は、巾１６５ｃｍ、密度５０コース／インチであった。
【０１１６】
（参考例２）
ファイナルセット時のオーバーフィード率を−９．１％、巾出し率を６．３％にそれぞれ変更した以外は、実施例２と同様に行ってポリエステル系経編地を作製した。得られた経編地の性量は、巾１７０ｃｍ、密度６０コース／インチであった。
【０１１７】
（参考例３、４）
実施例１において、セット温度のみを１３０℃に変更した一方でセット後の性量を変えずに経編地をプレセットし、以降は、同例に準じて経編地の最終性量が実施例１の場合と符合するように加工して参考例３にかかるポリエステル系経編地を得た。また、同じく実施例２においてプレセット温度のみを１３０℃に変更し、同例に準じて最終性量が符合するように加工して参考例３にかかるポリエステル系経編地を作製した。
【０１１８】
参考例３および４における各工程通過直後の経編地の性量を下記表６に示す。
【０１１９】
【表６】
2014034748.tif 000008
【０１２０】
（参考例５、６）
ファイナルセットの温度を２００℃に変更した以外は、実施例１と同様に行って参考例５にかかるポリエステル系経編地を、同じくファイナルセットの温度を２００℃に変更した以外は、実施例２と同様に行って参考例６にかかるポリエステル系経編地を各々作製した。
【０１２１】
（参考例７、８）
ファイナルセットの温度を１２０℃に変更した以外は、実施例１と同様に行って参考例７にかかるポリエステル系経編地を、同じくファイナルセットの温度を１２０℃に変更した以外は、実施例２と同様に行って参考例８にかかるポリエステル系経編地を各々作製した。
【０１２２】
これら実施例１〜２、比較例１〜８および参考例１〜８の評価結果を下記表７および８に示す。
【０１２３】
【表７】
2014034748.tif 000009
【０１２４】
【表８】
2014034748.tif 000010
【０１２５】
表７から明らかなように、実施例１および実施例２で得られた本発明のポリエステル系経編地は、防透性、防汚性、吸水・速乾性、制電性および制菌性に優れるだけでなく、衣服とした際に肌離れ性の効果が期待できるものであった。また、厳しい条件で洗濯を繰り返しても寸法変化が少なく、制菌性の低下も特に認められなかった。さらに、経編地中にポリエステル繊維が所定量含まれることから、汗に対する堅牢性に優れており、濃色での展開も大いに期待できるものであった。
【０１２６】
これに対し、比較例１、２にかかる経編地では、フルダルポリエステル繊維の含有量が所定範囲を満足していなかったため、紫外域および可視光域のいずれにおいても平均透過率が高く、所望の防透性が認められなかった。
【０１２７】
また、比較例３、４にかかる経編地は、吸水加工および制菌加工がなされていなかったため、所望の吸水性および制菌性が認められなかった。
【０１２８】
比較例５、６にかかる経編地では、異形断面ポリエステル繊維の含有量が所定範囲を満足していなかったため、吸水・速乾性に劣り、加えて肌離れ性の効果も期待できないものであった。
【０１２９】
比較例７、８にかかる経編地では、導電性繊維の含有量が所定範囲を満足していなかったため、所望の制電性が認められなかった。
【０１３０】
表８から明らかなように、参考例１、２にかかる加工では、ファイナルセット時のオーバーフィード率がともに所定範囲より小さ過ぎ（つまり、ファイナルセット時に経編地をタテ方向に引張り過ぎている）、また巾出し率がともに所定範囲より大き過ぎるものであった。この結果、得られた経編地にセット歪みが付与され、洗濯等を通じてその歪みが顕在化した結果、実施例にかかる経編地と比べ、ともに寸法安定性に劣るものとなった。
【０１３１】
参考例３、４にかかる加工では、プレセット時の温度が低過ぎたため、セット性が十分でなく、経編地の性量が安定しなかった。この結果、この経編地は、染色を通じて大きく収縮した。そして、最終性量を調整するために、ファイナルセットの際の巾出し率を参考例３では８．３％、参考例４では６．５％と増大させなければならず、参考例１、２の場合と同様に経編地にセット歪みが付与され、所望の寸法安定性が得られなかった。
【０１３２】
さらに、参考例５、６では、ファイナルセット時の温度が高すぎたため、分散染料が経編地の表面においてブリードしてしまい、所望の堅牢性が得られなかった。
【０１３３】
一方、参考例７、８では、ファイナルセット時の温度が低すぎたため、セット性が十分でなく、経編地の性量が安定しなかった。このため、所望の寸法安定性が得られなかった。
【符号の説明】
【０１３４】
１    導電性ポリマー
２    繊維形成性ポリマー
【図１】
2014034748.tif 000011
【図２】
2014034748.tif 000012
【図３】
2014034748.tif 000013
【図４】
2014034748.tif 000014
【図５】
2014034748.tif 000015